FR 3127904 A1 20230414 FR 2110619 A 20211007 Procédé amélioré de fabrication d’un moule carapace pour la fabrication de pièces métalliques aéronautiques par fonderie à cire perdue Procédé de fabrication d’un moule carapace destiné à la fabrication par fonderie à cire perdue d’au moins une pièce métallique, le moule carapace comprenant au moins une cavité de moulage destinée au moulage de la pièce métallique, et au moins un canal d’alimentation destiné à amener un métal liquide vers la cavité de moulage, le procédé comprenant la fabrication d’un modèle en cire comprenant un modèle de pièce destiné à former la cavité de moulage et un modèle (40) de canal d’alimentation destiné à former le canal d’alimentation, la disposition d’au moins un insert (50) en céramique autour d’au moins une portion du modèle (40) de canal d’alimentation, la fabrication du moule carapace autour du modèle en cire. Figure pour l’abrégé : Fig. 4. Procédé amélioré de fabrication d’un moule carapace pour la fabrication de pièces métalliques aéronautiques par fonderie à cire perdue Le présent exposé concerne le domaine de la fabrication de pièces aéronautiques par fonderie, notamment des aubes de turbomachine, selon la technique de la fonderie à la cire perdue. En particulier, le présent exposé concerne un procédé de fabrication d’un moule carapace destiné à la fabrication de pièces de turbomachine selon la technique de la fonderie à la cire perdue. Des procédés de fonderie dits à cire perdue ou à modèle perdu sont connus, en eux-mêmes, depuis l'Antiquité. Un tel procédé est par exemple décrit dans le document FR3031921. Ils sont particulièrement adaptés pour la production de pièces métalliques avec des formes complexes. Ainsi, la fonderie à modèle perdu est notamment utilisée pour la production de pales de turbomachines ou de secteurs de roue aubagée. Dans la fonderie à modèle perdu, la première étape est normalement la fabrication d’un modèle en cire, qui comprend généralement la réalisation d'un modèle en matériau à température de fusion comparativement peu élevée, comme par exemple une cire ou résine, autour duquel est ensuite réalisée une carapace en matériau réfractaire. La fabrication de ce modèle en cire est réalisée par injection dans des outillages spécifiques, par exemple des moules d’injection cire. Plusieurs modèles en cire sont ainsi réalisés puis assemblés de manière à obtenir un modèle pouvant présenter la forme d’une grappe, modélisant un assemblage d’une pluralité de pièces à fabriquer. Après destruction du modèle, le plus souvent par évacuation du matériau du modèle de l'intérieur du moule carapace, donnant son nom à ces procédés, un métal en fusion est coulé dans ce moule carapace, afin de remplir la cavité formée par le modèle dans le moule après son évacuation. Une fois que le métal se refroidit et se solidifie, le moule carapace peut être détruit afin de récupérer une pièce métallique, ou la grappe de pièces métalliques, conforme à la forme du modèle. Pour réaliser le moule carapace, le modèle en cire est généralement trempé dans une barbotine de fonderie, puis enduit de sables et séché. Ces opérations peuvent être répétées afin de former plusieurs couches et d’obtenir l’épaisseur et la tenue mécanique souhaitées pour le moule carapace. Le moule carapace obtenu sous forme de grappe présente classiquement plusieurs portions, notamment une pluralité de cavité de moulage destinées chacune à mouler une pièce métallique de la grappe de pièce, un godé d’alimentation par lequel est versé le métal en fusion, un canal central d’alimentation descendant vers le bas de la carapace depuis le godet, et une pluralité de conduits d’alimentation en source permettant d’alimenter chacune des cavités de moulage. Or, certaines zones de ce moule carapace présentent une fragilité pouvant être source d’inconvénients. En particulier, les conduits d’alimentation en source constituent une zone fragile pour plusieurs raisons. Ces conduits sont fins et courbés, et situés dans une zone de fort gradient thermique. De fortes contraintes lui sont donc appliquées. En phase de préchauffage notamment, la montée en température rapide augmente les gradients thermiques entre les faces interne et externe des conduits d’alimentation, et par conséquent les contraintes/déformations thermiques dans cette zone. Les gradients peuvent atteindre plusieurs dizaines de degrés par millimètre. Par ailleurs, lors du remplissage, l’alliage liquide y atteint une vitesse importante, induisant des efforts de cisaillement importants pouvant engendrer un arrachement de la carapace et par conséquent des inclusions dans les pièces. En effet, l’alliage liquide peut atteindre dans cette zone des vitesses de l’ordre de 1,5 à 2 m/s, alors que les règles métier fixent une vitesse limite de l’ordre de 0,4 à 0,8 m/s au-delà de laquelle le risque d’arrachement de la carapace est avéré. Enfin, l’obtention d’une carapace d’épaisseur nominale, et donc aux propriétés mécaniques nominales, est difficile en l’état actuel des procédés existants, comprenant le trempage et le stucage. Compte tenu de ces contraintes, des fissurations peuvent se produire au niveau des conduits d’alimentation en source lors de la coulée du métal en fusion. Ces fissurations peuvent provoquer un épanchement de métal liquide hors de la grappe. Cet épanchement peut dégrader le four, qui doit faire l’objet d’une maintenance pour être de nouveau fonctionnel. En outre, si le volume d’alliage ayant fui est important, le volume des cavités de moulage peut ne pas être rempli complètement, de telle sorte que les pièces finales après solidification peuvent être non conformes. L’objectif du présent exposé est de proposer un procédé de fabrication d’un moule carapace permettant de limiter voire supprimer les inconvénients précités. Cet objectif est atteint selon le présent exposé grâce à un procédé de fabrication d’un moule carapace destiné à la fabrication par fonderie à cire perdue d’au moins une pièce métallique, notamment de turbomachine, le moule carapace comprenant au moins une cavité de moulage destinée au moulage de la pièce métallique, et au moins un canal d’alimentation destiné à amener un métal liquide vers la cavité de moulage, le procédé comprenant : - la fabrication d’un modèle en cire comprenant un modèle de pièce destiné à former la cavité de moulage et un modèle de canal d’alimentation destiné à former le canal d’alimentation, - la disposition d’au moins un insert en céramique autour d’au moins une portion du modèle de canal d’alimentation, - la fabrication du moule carapace autour du modèle en cire. Dans certains modes de réalisation, la fabrication du modèle en cire comprend l’injection d’une cire liquide dans un moule intermédiaire puis le durcissement de la cire et, avant l’injection de la cire liquide, la disposition du au moins un insert en céramique dans le moule intermédiaire de telle sorte que, après le durcissement de la cire, l’insert soit disposé autour d’au moins une portion du modèle de canal d’alimentation. De manière alternative, l’insert peut être disposé autour de la portion du modèle de canal d’alimentation après durcissement de la cire. Dans ce cas de figure, l’insert peut comprendre deux demi-coquilles disposées chacune de part et d’autre du canal d’alimentation et collées entre elles de manière à entourer ce dernier. On comprend que le modèle en cire de la pièce présente une forme identique à la forme de la pièce métallique finale devant être obtenue à la fin du procédé de fabrication par fonderie à cire perdue. Ainsi, si la pièce à fabriquer est une aube de turbine par exemple, le modèle de pièce du modèle en cire aura la forme et les dimensions de cette aube de turbine. Par conséquent, les parois internes de la cavité de moulage du moule carapace formée autour du modèle de pièce, permettent de former une aube de turbine aux dimensions souhaitées, par coulée d’un métal liquide dans cette cavité de moulage. De la même façon, le modèle de canal d’alimentation du modèle en cire présente la forme de la section de passage interne du canal d’alimentation du moule carapace, à travers laquelle le métal liquide pourra s’écouler jusqu’à la cavité de moulage, par exemple. Par conséquent, l’insert étant disposé autour d’au moins une portion du modèle de canal d’alimentation, le métal liquide s’écoulera également à l’intérieur de l’insert. Plus précisément, lors de la mise en place des outillages, notamment du moule intermédiaire, permettant l’injection de la cire liquide et permettant la formation du modèle de canal d’alimentation, l’insert est disposé de telle sorte que, après solidification de la cire et démoulage du modèle en cire par démontage du moule intermédiaire, l’insert en céramique demeure autour de la portion du modèle de canal d’alimentation. Le moule carapace est ensuite fabriqué autour du modèle en cire (après assemblage des différents modèles en cire de manière à former un modèle de grappe en cire), par trempage successif du modèle en cire dans une barbotine, afin d’obtenir un moule carapace en céramique. Lors de la fabrication du moule carapace par trempages, les couches successives du moule carapace sont formées autour du modèle en cire, mais également autour de l’insert déjà présent initialement et lui-même disposé autour du modèle en cire de canal d’alimentation. Par conséquent, à la fin de la fabrication du moule carapace, la paroi du canal d’alimentation présente une surépaisseur locale, induite par la présence de l’insert. Plus précisément, au niveau de la zone comprenant l’insert, la paroi du canal d’alimentation présente une épaisseur correspondant à l’épaisseur des couches formées par trempages successifs dans la barbotine, additionnée à l’épaisseur de l’insert en céramique autour duquel ces couches ont été formées. Ainsi, à la fin du procédé de fabrication du moule carapace, l’insert en céramique se trouve noyé et intégré dans le moule carapace final, lui-même en céramique. Il est ainsi possible de disposer l’insert dans une zone souhaitée du canal d’alimentation, notamment une zone critique présentant une fragilité élevée, de telle sorte à augmenter localement l’épaisseur de céramique autour de cette zone critique du canal d’alimentation. Cela permet d’améliorer localement les propriétés mécaniques à haute température de la carapace céramique, et donc sa tenue aux efforts d’origine thermique et fluidique. Dans certains modes de réalisation, l’insert comprend un corps présentant la forme d’une bague entourant le modèle de canal d’alimentation. Dans certains modes de réalisation, une paroi interne du corps de l’insert présente une forme identique à la forme d’une paroi externe de la portion du modèle de canal d’alimentation autour de laquelle l’insert est disposé. On comprend que le corps de l’insert présente une forme annulaire et s’étend autour d’un axe central de l’insert. Le corps de l’insert s’étend axialement, le long de l’axe central de l’insert, sur au moins une portion du modèle de canal d’alimentation, et autour de ce dernier. L’épaisseur du corps de l’insert correspond à sa dimension radiale, dans une direction perpendiculaire à l’axe central de l’insert, permettant d’obtenir la surépaisseur locale le long du canal d’alimentation dans le moule carapace finale. On comprend en outre que lorsque l’insert est disposé autour du modèle de canal d’alimentation, l’axe central de l’insert est confondu avec l’axe dudit modèle de canal d’alimentation. L’axe central de l’insert peut être droit, de telle sorte que le corps de l’insert présente une forme cylindrique, ou peut être courbé, de manière à suivre la courbure du canal d’alimentation. Cette forme de l’insert présente l’avantage d’être simple à mettre en œuvre. Dans certains modes de réalisation, le corps de l’insert présente un diamètre interne égal au diamètre externe du modèle de canal d’alimentation destiné à former le canal d’alimentation du moule carapace. En d’autres termes, après la fabrication du moule carapace et après élimination de la cire, le diamètre interne du corps de l’insert est égal au diamètre interne de la section de passage du canal d’alimentation. Cela permet de limiter la perturbation du métal liquide lors de son écoulement dans le canal d’alimentation. Dans certains modes de réalisation, une longueur du corps de l’insert est sensiblement égale à la moitié d’une longueur du modèle de canal d’alimentation autour duquel est disposé l’insert. On comprend par « longueur du corps de l’insert », sa longueur axiale le long de son axe central, en d’autres termes, le long de l’axe du modèle de canal d’alimentation. Lorsque le modèle de canal d’alimentation est courbe, l’axe central de l’insert étant par conséquent courbe également, la longueur curviligne de ce dernier est également sensiblement égale à la moitié d’une longueur du modèle de canal d’alimentation autour duquel est disposé l’insert. Cette caractéristique permet d’améliorer l’efficacité de l’insert. Dans certains modes de réalisation, une paroi interne du corps de l’insert comprend un col. On comprend par « col », un rétrécissement de la section du corps de l’insert, le long de l’axe central de celui-ci. Par conséquent, le passage interne de l’insert présente une portion convergente suivie d’une portion divergente, le long de son axe central. La présence du col permet de mieux contrôler le flux de métal liquide lors du remplissage, en ralentissant le flux en bas du canal d’alimentation où les vitesses sont les plus élevées. De manière alternative, ou en complément du col, la paroi interne du corps de l’insert peut comprendre des perturbateurs, par exemple des excroissances destinées à perturber et ralentir l’alliage liquide lors du remplissage. Dans certains modes de réalisation, l’insert comprend au moins un bourrelet d’ancrage annulaire disposé autour du corps de l’insert. Selon cette configuration, la paroi externe de l’insert n’est pas plane, mais présente localement une excroissance, par la présence du bourrelet d’ancrage annulaire. Ce bourrelet d’ancrage peut présenter la forme d’une bride annulaire entourant le corps, en d’autres termes, s’étendant autour de l’axe central de celui-ci. Le bourrelet d’ancrage permet de limiter les déplacements de l’insert dans le moule carapace après enlèvement de la cire, et ainsi d’améliorer le positionnement et l’ancrage de l’insert dans le moule carapace. Dans certains modes de réalisation, le bourrelet d’ancrage est disposé à une extrémité axiale du corps de l’insert. Dans certains modes de réalisation, le bourrelet d’ancrage est disposé à une position intermédiaire entre deux extrémités axiales du corps de l’insert. On entend par « extrémité axiale », une extrémité du corps de l’insert selon l’axe central de celui-ci. Lors de la fabrication de l’insert, la position axiale du bourrelet d’ancrage le long du corps de l’insert peut être déterminée en fonction de la configuration de la grappe, de manière à limiter la création de ponts de céramique lors de la fabrication de la carapace. Dans certains modes de réalisation, le bourrelet d’ancrage présente une portion droite s’étendant radialement depuis le corps de l’insert, et une portion torique disposée autour de la portion droite. On comprend que le terme « radialement » se réfère à une direction radiale, c’est-à-dire une direction perpendiculaire à l’axe central de l’insert. Ainsi, la portion torique est disposée radialement à l’extérieur de la portion droite, autour de celle-ci. On comprend également que, dans une vue perpendiculaire à un plan de section longitudinale de l’insert, parallèle à son axe central, la portion droite présente une forme sensiblement rectangulaire, et la portion torique présente une forme en arc de cercle, de diamètre supérieur à la largeur de la portion droite. La présence de la portion torique permet d’améliorer l’ancrage de l’insert dans la carapace. Dans certains modes de réalisation, le bourrelet d’ancrage s’étend radialement depuis le corps de l’insert sur au moins 3 mm. Cette dimension permet d’améliorer l’ancrage de l’insert dans la carapace et son maintien en position après décirage. Dans certains modes de réalisation, l’insert céramique est fabriqué par fabrication additive. Ce mode de fabrication permet d’envisager des profils d’insert de formes complexes, notamment la présence d’une portion torique sur le bourrelet d’ancrage, ou d’un col dans la section interne de l’insert. Dans certains modes de réalisation, le moule carapace est destiné à la fabrication d’une grappe de pièces métalliques de turbomachine, le moule carapace étant axisymétrique autour d’un axe central et comprenant une pluralité de cavités de moulage destinées chacune au moulage de l’une des pièces métalliques, le canal d’alimentation comprenant un canal central d’alimentation descendant le long de l’axe central du moule et configuré pour recevoir à une extrémité supérieure le métal en fusion, et une pluralité de conduits d’alimentation en source mettant chacun une extrémité inférieure du canal central d’alimentation en communication fluidique avec une base de chacune des cavités de moulage, une pluralité d’inserts en céramique étant disposés dans le moule intermédiaire de telle sorte que, après le durcissement de la cire, chacun des inserts soit disposé autour d’au moins une portion d’un modèle de conduit d’alimentation en source destiné à former un des conduits d’alimentation en source du moule carapace. Dans ce cas de figure, les conduits d’alimentation en source constituent les zones critiques nécessitant d’être renforcées, afin de limiter le risque de fissuration du moule carapace dans ces zones, lors de la coulée du métal liquide. De préférence, le moule carapace comprend autant d’inserts qu’il ne comprend de conduits d’alimentation en source. En d’autres termes, lors de la fabrication du modèle en cire, chaque modèle de conduit d’alimentation en source est entouré au moins en partie par un insert. Ainsi, après la fabrication du moule carapace en forme de grappe, les conduits d’alimentation en source du moule carapace présentent chacune une surépaisseur locale, compte tenu de la présence des inserts, permettant de renforcer la tenue mécanique et thermique du moule dans ces zones. Dans certains modes de réalisation, une longueur du corps de l’insert est sensiblement égale à la moitié d’une longueur du modèle de conduit d’alimentation en source autour duquel est disposé l’insert. Dans certains modes de réalisation, les conduits d’alimentation en source présentent une courbure, un axe central des inserts présentant une courbure identique à la courbure des conduits d’alimentation en source. Le présent exposé concerne également un moule carapace destiné à la fabrication de pièce métallique de turbomachine, obtenu par un procédé selon l’un quelconque des modes de réalisation précédents. Le présent exposé concerne également un procédé de fabrication de pièces métalliques de turbomachine utilisant un moule carapace obtenu par un procédé selon l’un quelconque des modes de réalisation précédents. L’invention et ses avantages seront mieux compris à la lecture de la description détaillée faite ci-après de différents modes de réalisation de l’invention donnés à titre d’exemples non limitatifs. Cette description fait référence aux pages de figures annexées, sur lesquelles : La est une vue latérale d’un moule carapace obtenu par un procédé de fonderie à cire perdue selon l’art antérieur, La est une demi-vue en coupe axiale du moule carapace de la , La est une vue en perspective d’une portion d’un modèle en cire permettant de former les conduits d’alimentation en source du moule carapace de la , La est une vue en perspective d’une portion d’un modèle en cire permettant de former les conduits d’alimentation en source d’un moule carapace selon un procédé conforme à l’invention, La est une vue en coupe axiale d’un modèle de conduit d’alimentation en source et d’un insert selon un premier exemple conforme à l’invention, La est une vue en coupe axiale d’un modèle de conduit d’alimentation en source et d’un insert selon un deuxième exemple conforme à l’invention, La est une vue en coupe axiale d’un modèle de conduit d’alimentation en source et d’un insert selon un troisième exemple conforme à l’invention, La est une vue en coupe axiale et en perspective d’un modèle de conduit d’alimentation en source et d’un insert selon un quatrième exemple conforme à l’invention, La est une demi-vue en coupe axiale d’une partie inférieure d’un moule carapace obtenu par un procédé conforme à l’invention, La représente schématiquement les étapes d’un procédé de fabrication d’un moule carapace et de pièces métalliques selon l’invention, par fonderie à cire perdue. Procédé de fabrication d’un moule carapace (1) destiné à la fabrication par fonderie à cire perdue d’au moins une pièce métallique, le moule carapace (1) comprenant au moins une cavité de moulage (5) destinée au moulage de la pièce métallique, et au moins un canal d’alimentation (4) destiné à amener un métal liquide vers la cavité de moulage (5), le procédé comprenant : - la fabrication d’un modèle en cire comprenant un modèle de pièce destiné à former la cavité de moulage (5) et un modèle (40) de canal d’alimentation destiné à former le canal d’alimentation (4), - la disposition d’au moins un insert (50) en céramique autour d’au moins une portion du modèle (40) de canal d’alimentation, - la fabrication du moule carapace (1) autour du modèle en cire. Procédé selon la revendication 1, dans lequel la fabrication du modèle en cire comprend l’injection d’une cire liquide dans un moule intermédiaire puis le durcissement de la cire et, avant l’injection de la cire liquide, la disposition du au moins un insert (50) en céramique dans le moule intermédiaire de telle sorte que, après le durcissement de la cire, l’insert (50) soit disposé autour d’au moins une portion du modèle (40) de canal d’alimentation. Procédé selon la revendication 1 ou 2, dans lequel l’insert (50) comprend un corps (51) présentant la forme d’une bague entourant le modèle (40) de canal d’alimentation. Procédé selon la revendication 3, dans lequel le corps (51) de l’insert (50) présente un diamètre interne égal au diamètre externe du modèle (40) de canal d’alimentation destiné à former le canal d’alimentation (4) du moule carapace (1). Procédé selon la revendication 3 ou 4, dans lequel une longueur axiale du corps (51) de l’insert (50) est sensiblement égale à la moitié d’une longueur axiale du modèle (40) de canal d’alimentation autour duquel est disposé l’insert (50), le long d’un axe central du modèle (40) de canal d’alimentation. Procédé selon l’une quelconque des revendications 3 à 5, dans lequel une paroi interne du corps (51) de l’insert (50) comprend un col (55). Procédé selon l’une quelconque des revendications 3 à 6, dans lequel l’insert (50) comprend au moins un bourrelet d’ancrage (52) annulaire disposé autour du corps (51) de l’insert. Procédé selon la revendication 7, dans lequel le bourrelet d’ancrage (52) est disposé à une extrémité axiale du corps (51) de l’insert, ou à une position intermédiaire entre deux extrémités axiales du corps de l’insert. Procédé selon la revendication 7 ou 8, dans lequel le bourrelet d’ancrage (52) présente une portion droite (521) s’étendant radialement depuis le corps (51) de l’insert (50), et une portion torique (522) disposée autour de la portion droite (521). Procédé selon l’une quelconque des revendications 7 à 9, dans lequel le bourrelet d’ancrage (52) s’étend radialement depuis le corps (51) de l’insert (50) sur au moins 3 mm. Procédé selon l’une quelconque des revendications 1 à 10, dans lequel l’insert céramique est fabriqué par fabrication additive. Procédé selon l’une quelconque des revendications 1 à 11, dans lequel le moule carapace (1) est destiné à la fabrication d’une grappe de pièces métalliques de turbomachine, le moule carapace étant axisymétrique autour d’un axe central (X) et comprenant une pluralité de cavités de moulage (5) destinées chacune au moulage de l’une des pièces métalliques, le canal d’alimentation comprenant un canal central d’alimentation (3) descendant le long de l’axe central (X) du moule et configuré pour recevoir à une extrémité supérieure le métal en fusion, et une pluralité de conduits d’alimentation en source (4) mettant chacun une extrémité inférieure du canal central d’alimentation (3) en communication fluidique avec une base (9) de chacune des cavités de moulage (5), une pluralité d’inserts (50) en céramique étant disposés dans le moule intermédiaire de telle sorte que, après le durcissement de la cire, chacun des inserts (50) soit disposé autour d’au moins une portion d’un modèle (40) de conduits d’alimentation en source autour duquel est destiné à être formé un des conduits d’alimentation en source (4) du moule carapace (1). Moule carapace (1) destiné à la fabrication de pièce métallique de turbomachine, obtenu par un procédé selon l’une quelconque des revendications précédentes. Procédé de fabrication de pièces métalliques de turbomachine utilisant un moule carapace (1) obtenu par un procédé selon l’une quelconque des revendications 1 à 12.